(57)【要約】【課題】基体の凹部から上面への封止部材の濡れ広がりが抑えられた発光装置を提供する。【解決手段】本発明の発光装置(100)は、上面(11)に凹部(15)を有する基体(10)と、前記凹部(15)に設けられた発光素子(20)と、前記凹部(15)に設けられた封止部材(30)と、を備え、前記封止部材(30)は、表面処理された粒子(40)、又は分散剤と共存する粒子(40)を含有し、前記封止部材(30)の縁部の少なくとも一部は、前記凹部の縁(17)近傍にあって且つ前記粒子(40)か前記粒子の凝集体(41)の少なくともいずれかが偏在する領域であることを特徴とする。【選択図】図１
2018026592.tif 000002
【特許請求の範囲】
【請求項１】
上面に凹部を有する基体と、前記凹部に設けられた発光素子と、前記凹部に設けられた封止部材と、を備え、
前記封止部材は、表面処理された粒子、又は分散剤と共存する粒子を含有し、
前記封止部材の縁部の少なくとも一部は、前記凹部の縁近傍にあって且つ前記粒子か前記粒子の凝集体の少なくともいずれかが偏在する領域である発光装置。
【請求項２】
前記粒子は、ナノ粒子である請求項１に記載の発光装置。
【請求項３】
前記粒子及び／又は前記粒子の凝集体の含有量は、０．０５ｗｔ％以上５０ｗｔ％以下である請求項１又は２に記載の発光装置。
【請求項４】
前記粒子及び／又は前記粒子の凝集体の含有量は、０．２ｗｔ％以上２ｗｔ％以下である請求項３に記載の発光装置。
【請求項５】
前記粒子か前記粒子の凝集体の少なくともいずれかが、前記封止部材の外縁にも存在する請求項１乃至４のいずれか一項に記載の発光装置。
【請求項６】
前記基体の端面は、切断された面である請求項１乃至５のいずれか一項に記載の発光装置。
【請求項７】
前記封止部材の母材は、シリコーン樹脂、変性シリコーン樹脂、シリコーン変性樹脂、又はハイブリッドシリコーン樹脂である請求項６に記載の発光装置。
【請求項８】
前記封止部材の上面は、上方に向かって凸の面である請求項１乃至７のいずれか一項に記載の発光装置。
【請求項９】
前記基体の上面の上に、無機物の被膜が形成されている請求項１乃至８のいずれか一項に記載の発光装置。
【請求項１０】
前記封止部材の母材は、フェニルシリコーン樹脂であり、
前記粒子は、酸化ジルコニウムである請求項１乃至９のいずれか一項に記載の発光装置。
【請求項１１】
前記封止部材の縁部の半分以上が、前記凹部の縁近傍にあって且つ前記粒子か前記粒子の凝集体の少なくともいずれかが偏在する領域である請求項１乃至１０のいずれか一項に記載の発光装置。
【発明の詳細な説明】
【技術分野】
【０００１】
本発明は、発光素子と、それを封止する封止部材と、を備えた発光装置に関するものである。
【背景技術】
【０００２】
従来、パッケージの凹部に、発光素子を配置してワイヤでリードフレームと接続し、更に封止樹脂を充填して硬化させることで製造される発光装置がある（例えば特許文献１，２参照）。
【先行技術文献】
【特許文献】
【０００３】
【特許文献１】特開２０１０−０８０６２０号公報
【特許文献２】特開２０１１−２２２７１８号公報
【非特許文献】
【０００４】
【非特許文献１】BM. Weon, JH. Je, Self-Pinning by Colloids Confined at a Contact Line, Phys. Rev. Lett. 110, 028303 (2013)
【発明の概要】
【発明が解決しようとする課題】
【０００５】
しかしながら、このような発光装置において、パッケージの凹部から上面への封止樹脂の意図しない濡れ広がりを生じる問題があった。
【０００６】
そこで、本発明は、かかる事情に鑑みてなされたものであり、基体の凹部から上面への封止部材の濡れ広がりが抑えられた発光装置を提供することを目的とする。
【課題を解決するための手段】
【０００７】
上記課題を解決するために、本発明の発光装置は、上面に凹部を有する基体と、前記凹部に設けられた発光素子と、前記凹部に設けられた封止部材と、を備え、前記封止部材は、表面処理された粒子、又は分散剤と共存する粒子を含有し、前記封止部材の縁部の少なくとも一部は、前記凹部の縁近傍にあって且つ前記粒子か前記粒子の凝集体の少なくともいずれかが偏在する領域であることを特徴とする。
【発明の効果】
【０００８】
本発明によれば、封止部材の基体上面への濡れ広がりを抑えることができる。
【図面の簡単な説明】
【０００９】
【図１】本発明の一実施の形態に係る発光装置の概略上面図（ａ）と、そのＡ−Ａ断面における概略断面図（ｂ）である。
【図２】本発明における封止部材の濡れ広がりが抑えられる原理を説明する概略図（ａ）及び（ｂ）である。
【図３】本発明の一実施の形態に係る発光装置の封止部材における、表面処理された粒子の含有量と基体上面への濡れ広がりの関係を示すグラフである。
【図４】本発明の一実施の形態に係る発光装置の概略上面図（ａ）と、そのＢ−Ｂ断面における概略断面図（ｂ）である。
【図５】本発明の一実施例に係る発光装置の封止部材の縁部における走査型電子顕微鏡による上面観察像である。
【図６】図５に示す封止部材の縁部におけるエネルギー分散型Ｘ線分析のデータである。
【図７】図５に示す封止部材の縁部における走査型電子顕微鏡による断面観察像である。
【発明を実施するための形態】
【００１０】
以下、発明の実施の形態について適宜図面を参照して説明する。但し、以下に説明する発光装置は、本発明の技術思想を具体化するためのものであって、特定的な記載がない限り、本発明を以下のものに限定しない。また、一の実施の形態、実施例において説明する内容は、他の実施の形態、実施例にも適用可能である。また、各図面が示す部材の大きさや位置関係等は、説明を明確にするため、誇張していることがある。
【００１１】
＜実施の形態１＞
図１（ａ）は実施の形態１に係る発光装置の概略上面図であり、図１（ｂ）は図１（ａ）におけるＡ−Ａ断面を示す概略断面図である。
【００１２】
図１に示すように、実施の形態１に係る発光装置１００は、基体１０と、発光素子２０と、封止部材３０と、を備えている。基体１０は、上面１１に凹部１５を有する。発光素子２０は、凹部１５に設けられている。封止部材３０は、凹部１５に設けられている。
【００１３】
より詳細には、発光装置１００は、表面実装型ＬＥＤである。発光装置１００は、凹部１５が上面１１に形成された基体１０と、凹部１５に収納された２つの発光素子２０と、その全ての発光素子２０を覆って凹部１５に充填された封止部材３０と、を備える。基体１０は、導電部材と、その導電部材を保持する成形体と、を有するパッケージである。導電部材は、正負一対のリード電極である。成形体は、白色の樹脂成形体である。基体の凹部１５の底面の一部は、導電部材の上面により構成されている。２つの発光素子２０は其々、ＬＥＤ素子であって、基体の凹部１５の底面に接着剤で接着され、導電部材にワイヤで接続されている。封止部材３０は、樹脂を母材３５とする。封止部材３０は、蛍光体５０を含有している。蛍光体５０は、凹部１５の底面側に偏在している。
【００１４】
そして、封止部材３０は、表面処理された粒子４０を含有する。また、封止部材３０の縁部の少なくとも一部は、凹部の縁１７近傍にあって且つ粒子４０かその凝集体４１の少なくともいずれかが偏在する領域である。
【００１５】
このような構成を有する発光装置１００は、基体の凹部１５から上面１１への封止部材３０の濡れ広がりが抑えられている。
【００１６】
なお、基体の凹部の縁１７近傍にあって且つ粒子４０かその凝集体４１の少なくともいずれかが偏在する封止部材３０の領域は、封止部材３０の縁部の一部であってよいが、封止部材３０の縁部の半分以上であることが好ましく、封止部材３０の縁部の略全部であることがより好ましい。
【００１７】
また、本明細書において、基体の凹部の縁（へり）１７は、具体的には、基体の凹部１５の内壁面と上面１１との境界部を指す。さらに、基体の凹部の縁１７近傍とは、上記境界部の近傍であって、基体の凹部１５の内壁面側だけでなく、基体の上面１１側も含む。
【００１８】
本実施の形態において、表面処理された粒子４０は、分散剤と共存する粒子に代えても、同様の作用・効果を得ることができる。この分散剤と共存する粒子は、封止部材に、粒子と、その粒子を分散させるための分散剤と、を配合することで得られ、例えば分散剤が吸着した粒子となる。
【００１９】
以下に、粒子４０かその凝集体４１の少なくともいずれかによって、封止部材３０の基体上面１１への濡れ広がりが抑えられる原理について説明する。
【００２０】
図２（ａ）及び（ｂ）は、本発明における封止部材の濡れ広がりが抑えられる原理を説明する概略図である。封止部材の濡れ広がりが抑えられる原理は、２つの段階を含むと考えられる。第１段階は、図２（ａ）を参照して説明する。第１段階は、液状の封止部材の母材３５中に、粒子間の相互作用が少ない、即ち凝集性が抑制された粒子４０を分散させる、好ましくは略均一に分散させることによる。固化前の封止部材３０は、基体の凹部１５内に滴下された際、凹部の縁１７近傍でメニスカス端部を形成する。このメニスカス端部の先端（空気（気体）、封止部材の母材（液体）、基体（固体）の３相が接する接触点の近傍）に存在する粒子４０と、隣り合うメニスカス端部の先端に存在する粒子４０と、の間には毛管力が発生する。この毛管力は、隣り合うメニスカス端部の先端に存在する粒子４０を互いに引き寄せ合うように働く。そして、この毛管力が封止部材３０の縁部（本例では、基体の凹部の縁１７でもある）に沿って連続的に働くことによって、基体の凹部１５内に滴下された固化前の封止部材３０の濡れ広がりが抑えられるのである。特に、この毛管力が封止部材３０の縁部の略全部（本例では、基体の凹部の縁１７の略全域でもある）に亘って働くことで、固化前の封止部材３０の濡れ広がりを効果的に抑えることができる。なお、この毛管力は、粒子の分散性が高いコロイド溶液において発現しやすいため（例えば上記非特許文献１参照）、粒子の凝集を抑制する表面処理を粒子４０に施すことや、分散剤を粒子４０と共に配合することにより、効率良く発現させることができる。
【００２１】
第２段階は、図２（ｂ）を参照して説明する。第２段階は、封止部材３０の固化を促す加熱による。封止部材３０を固化させる過程で、上記メニスカス端部は非常に薄く、封止部材の母材３５中の低沸点成分（例えばシリコーン樹脂であれば低沸点シロキサン）が最も速く揮発する。この揮発に起因するメニスカス端部の表面張力変化により、固化前の封止部材３０中でメニスカス端部へ向かって流れる表面張力流が発生する。そして、メニスカス端部に運ばれた固化前の封止部材３０は、上記毛管力により濡れ広がりが抑えられているため内側へ戻され、その結果としてメニスカス端部では対流が発生する。この過程で、メニスカス端部において、対流により運ばれた粒子４０が、上記毛管力で整列したり、粒子濃度の局所的上昇により凝集したり、する。このようにして封止部材３０の縁部に集まった粒子４０が、加熱により体積膨張し粘度、表面張力とも低下した封止部材３０の濡れ広がりを更に抑制するのである。
【００２２】
以上のようにして、固化した封止部材３０の縁部の少なくとも一部は、粒子４０かその凝集体４１の少なくともいずれかが偏在する領域となる。なお、上記毛管力は粒子の分散性に依存するため、封止部材３０の濡れ広がりを抑制する観点からは、粒子４０が粒子の凝集体４１より多いほうが好ましいが、上記毛管力は粒子の凝集体４１にも働くものである。また、封止部材３０を固化させる過程で粒子４０が凝集し、結果として、固化した封止部材３０に粒子の凝集体４１が多く観測される場合もある。
【００２３】
以下、発光装置１００の好ましい形態について説明する。
【００２４】
（粒子４０）
粒子４０は、封止部材の母材３５中に配合され、封止部材３０の基体上面１１への濡れ広がりを抑える作用を有する。この粒子４０について以下に詳述する。なお、粒子４０を後述の充填剤や蛍光体と表記上区別する場合には、粒子４０は第１の粒子と称し、その他の充填剤や蛍光体は第２の粒子、第３の粒子などと称する。
【００２５】
粒子４０は、粒径が例えば１ｎｍ以上１００μｍ以下のものを用いることができるが、ナノ粒子（粒径が１ｎｍ以上１００ｎｍ以下である粒子と定義できる）であることが好ましい。粒子４０がナノ粒子であれば、少量の配合で、上記毛管力を得ることができ、封止部材３０の基体上面１１への濡れ広がりを抑えられる。なかでも、粒子４０は、粒径が５ｎｍ以上５０ｎｍ以下であることがより好ましい。粒子の凝集体４１は、粒子４０が凝集したものである。粒子の凝集体４１は、粒子４０より大きいため観測されやすく、その存在の観測によって粒子４０の存在を推測することができる。粒子の凝集体４１の径は、例えば１００ｎｍ〜３００μｍ程度であり、好ましくは１００ｎｍ以上１００μｍ以下である。また、粒子４０やその凝集体４１は、発光素子２０の光を散乱させる作用を有することがあり、特に粒子４０がナノ粒子である場合にはレイリー散乱により青色光など短波長光の散乱を増大させることができる。また、そのレイリー散乱の発生により、蛍光体５０を励起しやすくなり、蛍光体５０の配合量を減らして、発光装置のコストを削減することができる。さらに、封止部材３０の透過率が向上し、光の取り出し効率を高めることもできる。なお、粒子４０の粒径は、平均粒径により定義することができる。粒子４０又はその凝集体４１の径は、レーザ回折・散乱法、画像解析法（走査型電子顕微鏡（ＳＥＭ）、透過型電子顕微鏡（ＴＥＭ））、動的光散乱法、Ｘ線小角散乱法などにより測定することができる。
【００２６】
粒子４０の形状は、特に限定されず、不定形破砕状などでもよいが、球状であることで、粒子間の接触を最小とすることにより凝集を抑制することができ、好ましい。また、粒子４０は、板状であれば、封止部材３０にガスバリア性を付与することができる。
【００２７】
粒子４０は、特に限定されず、有機物でもよいし、無機物でもよい。粒子４０は、発光装置の光取り出し効率の観点から、透光性の物質が好ましい。また、粒子４０は、半田耐熱性の観点から、融点が２６０℃以上であることが好ましい。具体的には、有機物としては、ポリメタクリル酸エステルとその共重合物、ポリアクリル酸エステルとその共重合物、架橋ポリメタクリル酸エステル、架橋ポリアクリル酸エステル、ポリスチレンとその共重合物、架橋ポリスチレン、エポキシ樹脂、シリコーン樹脂、アモルファスフッ素樹脂などの樹脂が好ましい。また、これらの中から選ばれる少なくとも１つの樹脂で無機粒子をコーティングしたコア・シェル型の粒子も含むものとする。このような有機物の粒子は、共重合で屈折率を封止部材の母材３５に合わせられるため、たとえ凝集しても、透光性を維持できるなど、光学的影響が少ない。一方、無機物としては、酸化珪素、酸化アルミニウム、酸化ジルコニウム、酸化チタン、酸化亜鉛、酸化マグネシウム、酸化ガリウム、酸化タンタル、酸化ニオブ、酸化ビスマス、酸化イットリウム、酸化イリジウム、酸化インジウム、酸化スズなどの酸化物が好ましい。このような無機物の粒子は、耐熱性、耐光性において優れており、また熱伝導性が比較的高い。なかでも、酸化珪素、酸化アルミニウム、酸化ジルコニウム、酸化チタンは、入手しやすく、比較的安価である。このほか、粒子４０は、後述の蛍光体５０と同じものを用いることもできる。
【００２８】
粒子４０は、表面処理が施されていることが好ましい。これにより、粒子４０の凝集が抑制され、言い換えれば粒子４０の分散性が高められ、上記毛管力を発現させやすく、封止部材３０の基体上面１１への濡れ広がりを抑えやすい。このような粒子４０の表面処理は、長鎖脂肪族アミンとその誘導体、長鎖脂肪族脂肪酸とその誘導体、シランカップリング剤、アミン基及び／又はカルボキシル基を有するシロキサン化合物、シラノール基、ハイドロジェンシラン基、アルコール基より選ばれる少なくとも１つを有するシロキサン化合物、シラノール基、アルコキシ基、ハイドロジェンシラン基より選ばれる少なくとも１つとビニルシリル基とを有するシロキサン化合物、モノグリシジルエーテル末端シロキサン化合物、モノヒドロキシエーテル末端シロキサン化合物、有機シラザン化合物、有機チタネート化合物、イソシアネート化合物、エポキシ化合物、リン酸およびリン酸エステル化合物などが挙げられる。また、分散剤としては、上記表面処理材のほか、酸性基又は塩基性基を有する高分子化合物、フッ素含有界面活性剤、ポリオール化合物、ポリエチレンオキサイド誘導体、ポリプロピレンオキサイド誘導体、多価脂肪酸誘導体、シランカップリング剤の加水分解物、第４級アンモニウム塩化合物などが挙げられる。粒子４０がナノ粒子の場合は表面処理を施すことが好ましく、粒子４０がミクロン粒子の場合は分散剤の配合も好ましい。
【００２９】
図３は、実施の形態１に係る発光装置１００の封止部材における、表面処理された粒子の含有量と基体上面への濡れ広がりの関係を示すグラフである。なお、図３における封止部材の濡れ広がり発生率は、後述の発光装置の個片化工程における基体１０の上面の切断位置（即ち基体１０の上面と端面がなす角）に至る濡れ広がりを「発生」、それ未満の濡れ広がりを「未発生」として計算したものである。図３に示すように、粒子４０及び／又はその凝集体４１の含有量が０．０５ｗｔ％以上であれば、封止部材３０の基体上面１１への濡れ広がりを抑える作用が得られやすい。粒子４０及び／又はその凝集体４１の含有量の上限値は、封止部材３０の濡れ広がりを抑える作用を得る観点では特に限定されないが、粒子４０及び／又はその凝集体４１の含有量が５０ｗｔ％を越えると、封止部材３０の過度の粘度上昇や白濁、粒子４０の過度の凝集などを生じる虞がある。したがって、粒子４０及び／又はその凝集体４１の含有量は、０．０５ｗｔ％以上５０ｗｔ％以下であることが好ましい。特に、粒子４０及び／又はその凝集体４１の含有量は、０．１ｗｔ％以上２０ｗｔ％以下であることで、封止部材３０の諸特性を良好に維持しながら、封止部材３０の基体上面１１への濡れ広がりを抑える作用を安定的に得られる。より好ましい粒子４０及び／又はその凝集体４１の含有量は、０．２ｗｔ％以上２．０ｗｔ％以下であり、更には０．２ｗｔ％以上０．５ｗｔ％未満でも良い。なお、粒子４０及び／又はその凝集体４１の含有量は、粒子４０の配合量に相当するものであり、封止部材の母材３５に対する比として重量パーセントで表す。このように、粒子４０のごく少ない配合量で、封止部材３０の基体上面１１への濡れ広がりを抑えられることは、発光装置の製造において大きな利点である。
【００３０】
発光装置１００において、基体１０の端面は、切断された面である。基体の凹部から上面への封止部材の意図しない濡れ広がりを生じる場合、封止部材の上面を上方に向かって凸の面に形成しにくく光束を高めにくいことや、導電部材上への封止部材の濡れ広がりによる半田濡れ不良などを生じることがあるが、特に問題視されるのは基体の個片化に係る支障である。発光装置は、複数の基体が縦横に連なった状態で封止工程まで終え、その後に個片化して製造されるものがある。この発光装置の個片化工程において、隣接する基体の上面に跨って形成された封止部材をダイサー等で切断すると、切断部に封止部材のバリを生じる虞がある。このような封止部材のバリは、発光装置の外観や配光の悪化、大量保管時の損傷などの原因となる。このように、封止部材の基体上面への濡れ広がりを抑えることは、基体の切断を伴って製造される発光装置に対して特に有意である。
【００３１】
また、シリコーン系樹脂は、比較的柔らかい樹脂でありダイサー等で切断しにくく、その切断が必要となれば発光装置の個片化工程を煩雑にする。このため、封止部材３０の基体上面１１への濡れ広がりを抑えることは、封止部材の母材３５がシリコーン樹脂、変性シリコーン樹脂、シリコーン変性樹脂、又はハイブリッドシリコーン樹脂である発光装置に対して更に有意である。
【００３２】
＜実施の形態２＞
図４（ａ）は実施の形態２に係る発光装置の概略上面図であり、図４（ｂ）は図４（ａ）におけるＢ−Ｂ断面を示す概略断面図である。
【００３３】
図４に示すように、実施の形態２に係る発光装置２００は、基体１０と、発光素子２０と、封止部材３０と、を備えている。基体１０は、上面１１に凹部１５を有する。発光素子２０は、凹部１５に設けられている。封止部材３０は、凹部１５に設けられている。
【００３４】
より詳細には、発光装置２００は、表面実装型ＬＥＤである。発光装置２００は、凹部１５が上面１１に形成された基体１０と、凹部１５に収納された１つの発光素子２０と、その発光素子２０を覆って凹部１５に充填された封止部材３０と、を備える。基体１０は、導電部材と、その導電部材を保持する成形体と、を有するパッケージである。導電部材は、正負一対のリード電極である。成形体は、白色の樹脂成形体である。基体の凹部１５の底面の一部は、導電部材の上面により構成されている。発光素子２０は、ＬＥＤ素子であって、基体の凹部１５の底面に接着剤で接着され、導電部材にワイヤで接続されている。封止部材３０は、樹脂を母材３５とする。封止部材３０は、蛍光体５０を含有している。蛍光体５０は、凹部１５の底面側に偏在している。
【００３５】
そして、封止部材３０は、表面処理された粒子４０を含有する。また、封止部材３０の縁部の少なくとも一部は、凹部の縁１７近傍にあって且つ粒子４０かその凝集体４１の少なくともいずれかが偏在する領域である。
【００３６】
このような構成を有する発光装置２００もまた、基体の凹部１５から上面１１への封止部材３０の濡れ広がりが抑えられている。なお、本実施の形態においても、表面処理された粒子４０は、分散剤と共存する粒子に代えても、同様の作用・効果を得ることができる。この分散剤と共存する粒子は、封止部材に、粒子と、その粒子を分散させるための分散剤と、を配合することで得られ、例えば分散剤が吸着した粒子となる。
【００３７】
発光装置２００においては、粒子４０かその凝集体４１の少なくともいずれかが、封止部材３０の外縁、即ち封止部材３０の縁部の外側における近傍にも存在している。この封止部材３０の外縁に存在する粒子４０及び／又はその凝集体４１が封止部材３０を堰き止めるように作用し、封止部材３０の基体上面１１への濡れ広がりをよりいっそう抑えることができる。
【００３８】
発光装置２００においては、封止部材３０の上面は、上方に向かって凸の面となっている。封止部材３０は、その縁部に偏在する粒子４０及び／又はその凝集体４１により基体上面１１への濡れ広がりが抑えられるため、母材３５の量を大きくしやすく、上面を上方に向かって凸の面に形成しやすい。これにより、光の取り出し効率に優れる発光装置を得やすくなる。
【００３９】
発光装置２００においては、基体の上面１１の上に、無機物の被膜６０が形成されている。この被膜６０は、導電部材の外気や水分による劣化を抑制するためのものである。被膜６０は、その機能上少なくとも導電部材上に形成されればよいが、通常、基体の凹部１５内に発光素子２０を実装した後、基体１０の上面側の略全域に亘って形成される。被膜６０は、例えば酸化アルミニウム、酸化珪素、窒化アルミニウム、窒化珪素又はこれらの混合物で構成される。被膜６０の膜厚は、１ｎｍ以上５０ｎｍ以下であることが好ましく、２ｎｍ以上２５ｎｍ以下であることがより好ましい。被膜６０の形成方法は、スパッタ法などでもよいが、略均一な厚さの膜を高精度に形成できる原子層堆積（ＡＬＤ；Atomic Layer Deposition）法が好ましい。このような無機物の被膜６０は、表面エネルギーが比較的大きく、封止部材３０を基体上面１１上へ濡れ広がりやすくさせる。したがって、封止部材３０の基体上面１１への濡れ広がりを抑えることは、基体の上面１１の上に無機物の被膜６０が形成されている発光装置に対して特に有意である。
【００４０】
以下、本発明の発光装置の各構成要素について説明する。
【００４１】
（基体１０）
基体は、発光素子が実装される筐体や台座となる部材である。基体は、主として、発光素子と電気的に接続する導電部材と、その導電部材を保持する成形体と、により構成される。基体は、パッケージの形態や配線基板の形態がある。具体的には、基体は、樹脂成形体がリードフレームにトランスファ成形や射出成形などにより一体成形されて成るもの、導電性ペーストを印刷したセラミックグリーンシートが積層・焼成されて成るものなどが挙げられる。基体の上面は、略平坦であることが好ましいが、湾曲していてもよい。基体の上面には、凹部が形成されている。凹部は、成形体自体を窪ませることで形成されてもよいし、略平坦な成形体の上面に枠状の突起を別途形成することにより、その凸部の内側を凹部としてもよい。凹部の上面視形状は、矩形、角が丸みを帯びた矩形、円形、楕円形などが挙げられる。凹部の側壁面は、成形体を金型から離型しやすいように、また発光素子の光を効率良く取り出すために、凹部底面から上方に向かって凹部が拡径するように傾斜（湾曲を含む）していることが好ましい（傾斜角は例えば凹部底面から９５°以上１２０°以下）。凹部の深さは、特に限定されないが、例えば０．０５ｍｍ以上２ｍｍ以下、０．１ｍｍ以上１ｍｍ以下が好ましく、０．２５ｍｍ以上０．５ｍｍ以下がより好ましい。
【００４２】
（導電部材）
導電部材は、発光素子に接続されて導電可能な金属部材を用いることができる。具体的には、金、銀、銅、鉄、アルミニウム、タングステン、コバルト、モリブデン、クロム、チタン、ニッケル、パラジウム、又はこれらの合金、燐青銅、鉄入り銅などで形成された、リード電極や配線が挙げられる。また、導電部材は、その表層に、銀、アルミニウム、ロジウム、金、銅、又はこれらの合金などの鍍金や光反射膜が設けられていてもよく、なかでも光反射性に最も優れる銀が好ましい。
【００４３】
（成形体）
成形体は、脂環ポリアミド樹脂、半芳香族ポリアミド樹脂、ポリエチレンテレフタレート、ポリシクロヘキサンテレフタレート、液晶ポリマー、ポリカーボネート樹脂、シンジオタクチックポリスチレン、ポリフェニレンエーテル、ポリフェニレンスルフィド、ポリエーテルスルホン樹脂、ポリエーテルケトン樹脂、ポリアリレート樹脂などの熱可塑性樹脂、ポリビスマレイミドトリアジン樹脂、エポキシ樹脂、エポキシ変性樹脂、シリコーン樹脂、シリコーン変性樹脂、ポリイミド樹脂、ポリウレタン樹脂、などの熱硬化性樹脂を母材とするものが挙げられる。また、これらの母材中に、充填剤又は着色顔料として、ガラス、シリカ、酸化チタン、酸化マグネシウム、炭酸マグネシウム、水酸化マグネシウム、炭酸カルシウム、水酸化カルシウム、珪酸カルシウム、珪酸マグネシウム、ワラストナイト、マイカ、酸化亜鉛、チタン酸バリウム、チタン酸カリウム、ホウ酸アルミニウム、酸化アルミニウム、酸化亜鉛、炭化ケイ素、酸化アンチモン、スズ酸亜鉛、ホウ酸亜鉛、酸化鉄、酸化クロム、酸化マンガン、カーボンブラックなどの粒子又は繊維を混入させることができる。このほか、成形体は、酸化アルミニウム、窒化アルミニウム又はこれらの混合物を含むセラミックスなどで形成することもできる。このようなセラミックスは、通常、上記樹脂材料に比べて、表面エネルギーが大きく、封止部材が基体上面へ濡れ広がりやすい。
【００４４】
（発光素子２０）
発光素子は、ＬＥＤ（発光ダイオード）素子などの半導体発光素子を用いることができる。発光素子は、種々の半導体で構成される素子構造に正負一対の電極が設けられたものであればよい。特に、蛍光体を効率良く励起可能な窒化物半導体（ＩｎｘＡｌｙＧａ１−ｘ−ｙＮ、０≦ｘ、０≦ｙ、ｘ＋ｙ≦１）の発光素子が好ましい。このほか、ガリウム砒素系、ガリウム燐系半導体の発光素子でもよい。正負一対の電極が同一面側に設けられた発光素子は、各電極をワイヤで導電部材と接続するフェイスアップ実装されるか、各電極を導電性接着剤で導電部材と接続するフェイスダウン（フリップチップ）実装される。正負一対の電極が互いに反対の面に各々設けられた発光素子は、下面電極が導電性接着剤で導電部材に接着され、上面電極がワイヤで導電部材と接続される。１つの発光装置に搭載される発光素子の個数は１つでも複数でもよい。複数の発光素子は、直列又は並列に接続することができる。
【００４５】
（封止部材３０）
封止部材は、発光素子を封止する部材である。封止部材の母材は、電気的絶縁性を有し、発光素子から出射される光を透過可能（好ましくは透過率７０％以上）であり、固化前は流動性を有する材料であればよい。具体的には、シリコーン樹脂、エポキシ樹脂、フェノール樹脂、ポリカーボネート樹脂、アクリル樹脂、ＴＰＸ樹脂、ポリノルボルネン樹脂、又はこれらの変性樹脂やハイブリッド樹脂が挙げられる。なかでも、シリコーン樹脂又はその変性樹脂は、耐熱性や耐光性に優れ、固化後の体積収縮が少ないため、好ましい。
封止部材は、その母材中に、充填剤や蛍光体などを含有することが好ましいが、含有していなくてもよい。
【００４６】
（充填剤）
充填剤は、拡散剤や着色剤などを用いることができる。具体的には、シリカ、酸化チタン、酸化マグネシウム、炭酸マグネシウム、水酸化マグネシウム、炭酸カルシウム、水酸化カルシウム、珪酸カルシウム、酸化亜鉛、チタン酸バリウム、酸化アルミニウム、酸化鉄、酸化クロム、酸化マンガン、ガラス、カーボンブラックなどが挙げられる。充填剤の形状は、球状、不定形破砕状、針状、柱状、板状（鱗片状を含む）、繊維状、又は樹枝状などが挙げられる（後述の蛍光体も同様である）。また、中空又は多孔質のものでもよい。
【００４７】
（蛍光体５０）
蛍光体は、発光素子から出射される一次光の少なくとも一部を吸収して、一次光とは異なる波長の二次光を出射する。具体的には、セリウムで賦活されたイットリウム・アルミニウム・ガーネット、ユウロピウム及び／又はクロムで賦活された窒素含有アルミノ珪酸カルシウム、ユウロピウムで賦活されたサイアロン、ユウロピウムで賦活されたシリケート、マンガンで賦活されたフッ化珪酸カリウムなどが挙げられる。これにより、可視波長の一次光及び二次光の混色光（例えば白色系）を出射する発光装置や、紫外光の一次光に励起されて可視波長の二次光を出射する発光装置とすることができる。
【００４８】
（ワイヤ）
ワイヤは、発光素子の電極と導電部材を電気的に接続する部材である。ワイヤは、金、銅、銀、白金、アルミニウム又はこれらの合金の金属線を用いることができる。特に、封止部材からの応力による破断が生じにくく、熱抵抗などに優れる金線が好ましい。また、高い光取り出し効率を得るため、少なくとも表面が銀で構成されてもよい。
【００４９】
（接着剤）
接着剤は、発光素子を基体に固定する部材である。絶縁性接着剤は、エポキシ樹脂、シリコーン樹脂、ポリイミド樹脂、又はこれらの変性樹脂やハイブリッド樹脂などを用いることができる。導電性接着剤としては、銀、金、パラジウムなどの導電性ペーストや、金−錫などの半田、低融点金属などのろう材を用いることができる。
【実施例】
【００５０】
以下、本発明に係る実施例について詳述する。なお、本発明は以下に示す実施例のみに限定されないことは言うまでもない。
【００５１】
＜実施例１＞
実施例１の発光装置は、図１に示す例の発光装置１００の構造を有する、トップビュー式のＳＭＤ型ＬＥＤである。
【００５２】
基体は、大きさが縦３．０ｍｍ、横３．０ｍｍ、厚さ０．５２ｍｍの直方体状であり、正負一対（第１及び第２）のリード電極に、成形体が一体に成形されて構成されたパッケージである。この基体は、複数組のリード電極が吊りリードを介して縦横に連なって成る加工金属板（リードフレーム）を、金型内に設置して、液状の成形体の構成材料を注入して固化、離型させた後、切断（個片化）することで作製される。なお、本実施例において、基体の切断は、発光素子の封止工程後に行われる。
【００５３】
第１及び第２のリード電極は其々、表面に銀の鍍金が施された最大厚０．２ｍｍの銅合金の板状小片である。第１及び第２のリード電極の下面の露出領域は、成形体の下面と実質的に同一面であって、基体の下面を構成している。第１及び第２のリード電極は其々、基体の端面において、その一部（切断された吊りリード部）が露出している。この露出部には、キャスタレーションとして機能する凹みが形成されている。
【００５４】
成形体は、上面視の外形が縦３．０ｍｍ、横３．０ｍｍの正方形状であり、最大厚０．５２ｍｍであって、酸化チタンを含有するエポキシ樹脂製である。成形体の上面すなわち基体の上面の略中央には、直径２．４８ｍｍ、深さ０．３２ｍｍの上面視円形状の凹部が形成されている。凹部の側壁面の傾斜角度は、凹部底面から９５°である。
【００５５】
第１及び第２のリード電極の上面は、凹部の底面の一部を構成している。第１のリード電極の上面には、発光素子が２つ、シリコーン樹脂である接着剤で接着されている。この２つの発光素子は其々、サファイア基板上に窒化物半導体の素子構造が積層された、青色（中心波長約４６０ｎｍ）発光可能な、縦３５０μｍ、横５５０μｍ、厚さ１２０μｍのＬＥＤ素子である。また、２つの発光素子は其々、ｐ，ｎ電極の一方が第１のリード電極の上面にワイヤで接続され、ｐ，ｎ電極の他方が第２のリード電極の上面にワイヤで接続されている。ワイヤは、線径２５μｍの金線である。
【００５６】
また、第２のリード電極の上面には、縦１５０μｍ、横１５０μｍ、厚さ８５μｍの対向電極構造のツェナーダイオードである保護素子が、銀ペーストである導電性接着剤で接着されている。また、保護素子は、その上面電極が第１のリード電極の上面にワイヤで接続されている。
【００５７】
基体の凹部には、封止部材が充填され、発光素子を被覆している。封止部材は、フェニルシリコーン樹脂を母材とし、その中にセリウムで賦活されたイットリウム・アルミニウム・ガーネット（ＹＡＧ：Ｃｅ）の蛍光体と、シリカの充填剤（粒径６μｍ）と、酸化ジルコニウムの粒子と、を含有している。酸化ジルコニウムの粒子は、粒径が約５ｎｍであり、シロキサン化合物の表面処理がなされており、母材の樹脂に対して０．２ｗｔ％配合されている。封止部材の上面は、基体の上面と略同一面であり、ほぼ平坦面（厳密には硬化収縮により若干の凹面）になっている。この封止部材は、液状の構成材料がディスペンサ等により基体の凹部内に滴下され、加熱により固化させることで形成される。なお、蛍光体は、凹部の底面側に偏在している。
【００５８】
図５は、実施例１に係る発光装置の封止部材の縁部における走査型電子顕微鏡（日立製作所社製Ｓ−４８００）による上面観察像である。図６は、図５に示す封止部材の縁部におけるエネルギー分散型Ｘ線（ＥＤＸ）分析のデータである。図７は、図５に示す封止部材の縁部における走査型電子顕微鏡による断面観察像である。図５及び図６に示すように、封止部材の縁部の少なくとも一部は、基体の凹部の縁近傍にあって、酸化ジルコニウムの粒子かその粒子の凝集体の少なくともいずれかが偏在する領域となっている。また、このことは、図７（特に矢印で示す部分）においても確認することができる。
【００５９】
以上のように構成された実施例１の発光装置は、実施の形態１の発光装置１００と同様の効果を奏することができる。
【産業上の利用可能性】
【００６０】
本発明に係る発光装置は、液晶ディスプレイのバックライト光源、各種照明器具、大型ディスプレイ、広告や行き先案内等の各種表示装置、さらには、デジタルビデオカメラ、ファクシミリ、コピー機、スキャナ等における画像読取装置、プロジェクタ装置などに利用することができる。
【符号の説明】
【００６１】
１０…基体（１１…上面、１５…凹部、１７…縁）
２０…発光素子
３０…封止部材
３５…封止部材の母材
４０…表面処理された粒子、又は分散剤と共存する粒子
４１…表面処理された粒子の凝集体、又は分散剤と共存する粒子の凝集体
５０…蛍光体
６０…被膜
１００，２００…発光装置
【図１】
2018026592.tif 000003
【図２】
2018026592.tif 000004
【図３】
2018026592.tif 000005
【図４】
2018026592.tif 000006
【図５】
2018026592.tif 000007
【図６】
2018026592.tif 000008
【図７】
2018026592.tif 000009
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
上面に凹部を有し、前記凹部は凹部底面から上方に向かって凹部が拡径する傾斜を持ち、前記傾斜が凹部底面から９５°以上１２０°以下の角度を持つ基体と、発光素子と、粒径が１ｎｍ以上１００μｍ以下である表面処理された粒子又は分散剤が吸着した粒子を含有する封止部材と、を準備する工程と、
前記凹部に前記発光素子を設ける工程と、
前記凹部に前記封止部材を充填し加熱する工程と、
前記充填し加熱する工程において、前記封止部材を加熱することにより、前記封止部材の縁部の半分以上は、前記凹部の縁近傍にあって且つ前記粒子又は前記粒子の凝集体の少なくともいずれかが偏在する領域が形成される発光装置の製造方法。
【請求項２】
前記準備する工程において用いられる前記粒子は、粒径１００ｎｍ以下のナノ粒子である請求項１に記載の発光装置の製造方法。
【請求項３】
前記充填し加熱する工程後における、前記粒子及び／又は前記粒子の凝集体の含有量は、０．０５ｗｔ％以上５０ｗｔ％以下である請求項１又は２に記載の発光装置の製造方法。
【請求項４】
前記充填し加熱する工程後における、前記粒子及び／又は前記粒子の凝集体の含有量は、０．２ｗｔ％以上２ｗｔ％以下である請求項３に記載の発光装置の製造方法。
【請求項５】
前記充填し加熱する工程後における、前記粒子か前記粒子の凝集体の少なくともいずれかが、前記封止部材の外縁にも存在する請求項１乃至４のいずれか一項に記載の発光装置の製造方法。
【請求項６】
前記準備する工程における前記基体の端面は、切断された面である請求項１乃至５のいずれか一項に記載の発光装置の製造方法。
【請求項７】
前記準備する工程における前記封止部材の母材は、シリコーン樹脂、変性シリコーン樹脂、シリコーン変性樹脂、又はハイブリッドシリコーン樹脂である請求項６に記載の発光装置の製造方法。
【請求項８】
前記充填し加熱する工程後における、前記封止部材の上面は、上方に向かって凸の面である請求項１乃至７のいずれか一項に記載の発光装置の製造方法。
【請求項９】
前記充填し加熱する工程後における、前記封止部材の上面は、凹面である請求項１乃至７のいずれか一項に記載の発光装置の製造方法。
【請求項１０】
前記準備する工程における前記基体の上面の上に、無機物の被膜が形成されている請求項１乃至９のいずれか一項に記載の発光装置の製造方法。
【請求項１１】
前記準備する工程における前記封止部材の母材は、フェニルシリコーン樹脂であり、
前記粒子は、酸化ジルコニウムである請求項１乃至１０のいずれか一項に記載の発光装置の製造方法。
【請求項１２】
前記充填し加熱する工程後における、前記封止部材の縁部の半分以上が、前記凹部の縁近傍にあって且つ前記粒子か前記粒子の凝集体の少なくともいずれかが偏在する領域である請求項１乃至１１のいずれか一項に記載の発光装置の製造方法。
【請求項１３】
前記準備する工程における前記粒子は、蛍光体以外の粒子である請求項１乃至１２のいずれか一項に記載の発光装置の製造方法。
【請求項１４】
前記充填し加熱する工程後における前記凹部の縁近傍は、前記凹部の内壁面と上面との境界部である請求項１乃至１３のいずれか一項に記載の発光装置の製造方法。
【請求項１５】
前記準備する工程において、前記封止部材中にさらに蛍光体を含有し、
前記充填し加熱する工程後における前記蛍光体は前記凹部の底面側に偏在している請求項１乃至１４のいずれか一項に記載の発光装置の製造方法。
【手続補正２】
【補正対象書類名】明細書
【補正対象項目名】００５９
【補正方法】変更
【補正の内容】
【００５９】
以上のように構成された実施例１の発光装置は、実施の形態１の発光装置１００と同様の効果を奏することができる。
本発明は以下の態様を含む。
態様１：
上面に凹部を有する基体と、前記凹部に設けられた発光素子と、前記凹部に設けられた封止部材と、を備え、
前記封止部材は、表面処理された粒子、又は分散剤と共存する粒子を含有し、
前記封止部材の縁部の少なくとも一部は、前記凹部の縁近傍にあって且つ前記粒子か前記粒子の凝集体の少なくともいずれかが偏在する領域である発光装置。
態様２：
前記粒子は、ナノ粒子である態様１に記載の発光装置。
態様３：
前記粒子及び／又は前記粒子の凝集体の含有量は、０．０５ｗｔ％以上５０ｗｔ％以下である態様１又は２に記載の発光装置。
態様４：
前記粒子及び／又は前記粒子の凝集体の含有量は、０．２ｗｔ％以上２ｗｔ％以下である態様３に記載の発光装置。
態様５：
前記粒子か前記粒子の凝集体の少なくともいずれかが、前記封止部材の外縁にも存在する態様１乃至４のいずれかに記載の発光装置。
態様６：
前記基体の端面は、切断された面である態様１乃至５のいずれかに記載の発光装置。
態様７：
前記封止部材の母材は、シリコーン樹脂、変性シリコーン樹脂、シリコーン変性樹脂、又はハイブリッドシリコーン樹脂である態様６に記載の発光装置。
態様８：
前記封止部材の上面は、上方に向かって凸の面である態様１乃至７のいずれかに記載の発光装置。
態様９：
前記基体の上面の上に、無機物の被膜が形成されている態様１乃至８のいずれかに記載の発光装置。
態様１０：
前記封止部材の母材は、フェニルシリコーン樹脂であり、
前記粒子は、酸化ジルコニウムである態様１乃至９のいずれかに記載の発光装置。
態様１１：
前記封止部材の縁部の半分以上が、前記凹部の縁近傍にあって且つ前記粒子か前記粒子の凝集体の少なくともいずれかが偏在する領域である態様１乃至１０のいずれかに記載の発光装置。